(57)【要約】【課題】良好な耐ヘタリ性を備えつつ、低硬度で低抵抗の電子写真機器用導電性部材を形成する電子写真機器用導電性組成物を提供すること。【解決手段】ヒドリンゴムやニトリルゴム、ウレタンゴムなどの極性基を有するポリマーと、アルキレンオキサイド変性（メタ）アクリレートと、ラジカル重合開始剤とを含有する組成物とする。極性基を有するポリマー１００質量部に対して、（メタ）アクリレートを３〜８０質量部含有していると良い。（メタ）アクリレート１分子中に含まれる（メタ）アクリロイル基の数は、１〜３個の範囲内にあると良い。さらに、イオン導電剤を含有していると良い。【選択図】図１
2009069783.tif 000002
【特許請求の範囲】
【請求項１】
極性基を有するポリマーと、
アルキレンオキサイド変性（メタ）アクリレートと、
ラジカル重合開始剤とを含有することを特徴とする電子写真機器用導電性組成物。
【請求項２】
前記（メタ）アクリレート１分子中に含まれる（メタ）アクリロイル基の数は、１〜３個の範囲内にあることを特徴とする請求項１に記載の電子写真機器用導電性組成物。
【請求項３】
前記極性基を有するポリマー１００質量部に対して、前記（メタ）アクリレートを３〜８０質量部含有することを特徴とする請求項１または２に記載の電子写真機器用導電性組成物。
【請求項４】
極性基を有するポリマー間が、アルキレンオキサイド変性（メタ）アクリレートで共架橋されてなることを特徴とする電子写真機器用導電性架橋体。
【請求項５】
前記（メタ）アクリレート１分子中に含まれる（メタ）アクリロイル基の数は、１〜３個の範囲内にあることを特徴とする請求項４に記載の電子写真機器用導電性架橋体。
【請求項６】
請求項１から３のいずれかに記載の導電性組成物が共架橋されてなることを特徴とする電子写真機器用導電性架橋体。
【請求項７】
請求項４から６のいずれかに記載の導電性架橋体を用いたことを特徴とする電子写真機器用導電性部材。
【発明の詳細な説明】
【技術分野】
【０００１】
本発明は、電子写真機器用導電性組成物、電子写真機器用導電性架橋体および電子写真機器用導電性部材に関するものである。
【背景技術】
【０００２】
近年、電子写真方式を採用する複写機、プリンター、ファクシミリなどの電子写真機器が広く使用されるようになってきている。電子写真機器の内部には、通常、感光ドラムが組み込まれており、その周囲には、帯電ロール、現像ロール、転写ロール、トナー供給ロールなどの導電性部材が配設されている。
【０００３】
電子写真機器では、一般に、帯電ロールにより感光ドラムの表面に静電荷を与え、その上に画像を露光して静電潜像を形成し、現像ロールによりトナーを静電潜像に付着させて現像した後、そのトナー像を記録紙に転写し、トナー像が転写された記録紙を加熱加圧してトナーを記録紙上に定着させることによって画像形成を行なっている。
【０００４】
帯電ロールの帯電方式としては、電源の低電圧化による省エネ化、低価格化を図りやすいＤＣ帯電方式と、高速化、高画質化を目指して安定した帯電を得やすいＡＣ・ＤＣ重畳帯電方式とが知られている。ＡＣ・ＤＣ重畳帯電方式は、ロールに起因する画像欠陥を緩和して高画質な画像を得ることができる反面、２方式の電源が必要であったり、電源容量が大きくなったりする問題や、交流波による帯電音発生の問題などがあることから、最近では、高速・高画質向けの帯電ロールにも、ＤＣ帯電方式を採用する場合が増えてきている。
【０００５】
ＤＣ帯電方式に用いられる帯電ロールや現像ロールなどの導電性部材は、ロールの初期表面の欠陥や耐久後の欠陥が画像に現れやすく、電子写真機器の高画質化、高速化に伴ってこれらの欠陥が問題になってきている。特に、導電性部材が感光ドラムなどと一定の荷重で圧接された状態で使用される場合には、圧接された部分が変形し、その変形形状が画像に現れて、画像の不具合が生じることがある。そのため、これらの導電性部材には、感光ドラムなどに圧接された部分の変形を回復しやすくするために、耐ヘタリ性が要求されている。
【０００６】
導電性部材の耐ヘタリ性を向上させるためには、例えば、導電性部材の硬度を上げて変形量を抑える方法などがある。導電性部材の硬度を上げるには、例えば、架橋剤を添加して導電性部材を構成するゴム材料を架橋させる方法や、導電性部材を構成するゴム材料に補強材を添加する方法などがある。このとき、架橋剤の添加量を増やして架橋密度を上げると、導電性部材の硬度をより高くして、耐ヘタリ性をより向上させることができる。
【０００７】
導電性部材を構成するゴム材料を架橋させたものとしては、例えば、特許文献１に、ロールの基材にＮＢＲ系ゴムまたはヒドリン系ゴムなどを使用し、この基材ゴムに架橋剤としての過酸化物を添加して、基材ゴムを三次元の網目構造に架橋させた現像ロールが開示されている。
【０００８】
【特許文献１】特開２００３−２６３０２１号公報
【発明の開示】
【発明が解決しようとする課題】
【０００９】
しかしながら、耐ヘタリ性を向上させるために導電性部材の硬度を高くすると、以下の問題が生じる。
【００１０】
すなわち、例えば、導電性部材が帯電ロールである場合には、帯電ロールの硬度が上がると、感光ドラムへの接地性が悪化する。そのため、感光ドラム上に残ったトナーがロール表面に不均一に付着し、耐久により付着ムラが大きくなる。これにより、耐久後の画像に画像ムラが発生するという問題が生じる。さらに、残ったトナーが硬いロールに押し付けられるので、感光ドラム表面にトナーが融着して画像欠陥が発生するという問題が生じる。
【００１１】
また、例えば、導電性部材が現像ロールである場合には、現像ロールの硬度が上がるとトナーのストレスになり、画像が悪化するという問題が生じる。
【００１２】
さらには、導電性部材を構成するゴム材料に架橋剤や補強材を添加すると、帯電ロールにおいては、抵抗が上昇して初期の帯電量が不足し、初期および耐久後に帯電ムラが発生しやすくなる問題が生じる。
【００１３】
したがって、導電性部材には、良好な耐ヘタリ性を備えると同時に低硬度、低抵抗であることも要求されているが、従来の手法では、耐ヘタリ性の向上と低硬度化、低抵抗化とを同時に実現させることが難しかった。
【００１４】
本発明が解決しようとする課題は、良好な耐ヘタリ性を備えつつ、低硬度で低抵抗の電子写真機器用導電性部材を形成する電子写真機器用導電性組成物を提供することにある。また、他の課題としては、良好な耐ヘタリ性を備えつつ、低硬度で低抵抗の電子写真機器用導電性部材を形成する電子写真機器用導電性架橋体を提供することにある。さらに、良好な耐ヘタリ性を備えつつ、低硬度で低抵抗の電子写真機器用導電性部材を提供することにある。
【課題を解決するための手段】
【００１５】
上記課題を解決するため本発明に係る電子写真機器用導電性組成物は、極性基を有するポリマーと、アルキレンオキサイド変性（メタ）アクリレートと、ラジカル重合開始剤とを含有することを要旨とする。
【００１６】
このとき、前記（メタ）アクリレート１分子中に含まれる（メタ）アクリロイル基の数は、１〜３個の範囲内にあると良い。
【００１７】
そして、前記極性基を有するポリマー１００質量部に対して、前記（メタ）アクリレートを３〜８０質量部含有することが望ましい。
【００１８】
一方、本発明に係る電子写真機器用導電性架橋体は、極性基を有するポリマー間が、アルキレンオキサイド変性（メタ）アクリレートで共架橋されてなることを要旨とする。
【００１９】
このとき、前記（メタ）アクリレート１分子中に含まれる（メタ）アクリロイル基の数は、１〜３個の範囲内にあると良い。
【００２０】
また、本発明に係る電子写真機器用導電性架橋体は、上記導電性組成物が共架橋されてなることを要旨とする。
【００２１】
そして、本発明に係る電子写真機器用導電性部材は、上記導電性架橋体を用いたことを要旨とする。
【発明の効果】
【００２２】
本発明に係る電子写真機器用導電性組成物は、極性基を有するポリマーと、アルキレンオキサイド変性（メタ）アクリレートと、ラジカル重合開始剤とを含有している。したがって、この導電性組成物を加熱することで、極性基を有するポリマー間が（メタ）アクリレートで共架橋されてなる導電性架橋体を形成することができる。そして、この導電性架橋体を用いて、電子写真機器用導電性部材を形成することができる。
【００２３】
このとき、架橋密度が高くなるにつれて耐ヘタリ性が向上する。通常、架橋密度が高くなると硬度も高くなるが、本発明に係る電子写真機器用導電性組成物によれば、耐ヘタリ性を向上させつつ、硬度を低く抑えることができる。これは、極性基を有するポリマー間が（メタ）アクリレートで共架橋されると、極性基を有するポリマー間に比較的大きなぶらさがり構造が形成されて、これにより極性ポリマー同士の凝集（結晶化）を抑制するためと推察される。
【００２４】
そして、極性基を有するポリマー間を架橋する（メタ）アクリレートが、アルキレンオキサイド変性されているため、この（メタ）アクリレートにより抵抗を下げることができる。
【００２５】
したがって、本発明に係る電子写真機器用導電性組成物によれば、良好な耐ヘタリ性を備えつつ、低硬度で低抵抗の電子写真機器用導電性部材を形成することができる。
【００２６】
このとき、上記（メタ）アクリレート１分子中に含まれる（メタ）アクリロイル基の数が１〜３個の範囲内にあると、低硬度化を図りやすくなる。
【００２７】
そして、上記極性基を有するポリマー１００質量部に対して、上記（メタ）アクリレートを３〜８０質量部含有すると、耐ヘタリ性、硬度、および、電気抵抗のバランスに優れる。
【００２８】
一方、本発明に係る電子写真機器用導電性架橋体は、極性基を有するポリマー間が、アルキレンオキサイド変性（メタ）アクリレートで共架橋されてなる。したがって、これを用いれば、低硬度、低抵抗で、耐ヘタリ性に優れる電子写真機器用導電性部材を形成することができる。
【００２９】
このとき、上記（メタ）アクリレート１分子中に含まれる（メタ）アクリロイル基の数が１〜３個の範囲内にあると、低硬度化を図りやすくなる。
【００３０】
また、本発明に係る電子写真機器用導電性架橋体は、上記導電性組成物が共架橋されてなる。したがって、これを用いれば、低硬度、低抵抗で、耐ヘタリ性に優れる電子写真機器用導電性部材を形成することができる。
【００３１】
そして、本発明に係る電子写真機器用導電性部材は、上記導電性架橋体を用いている。そのため、低硬度、低抵抗で、耐ヘタリ性に優れる。
【発明を実施するための最良の形態】
【００３２】
本発明の実施形態に係る電子写真機器用導電性組成物について詳細に説明する。
【００３３】
本発明に係る電子写真機器用導電性組成物（以下、導電性組成物ということがある。）は、極性基を有するポリマーと、（メタ）アクリレートと、ラジカル重合開始剤とを含有している。
【００３４】
極性基を有するポリマーは、クロロ基、ニトリル基、カルボキシル基、および、アルキレンオキサイド基などの極性基を有するポリマーであり、ゴム弾性を有するものが好ましい。極性基を有するポリマーとしては、具体的には、エピクロルヒドリンの単独重合体（ＣＯ）、エピクロルヒドリン−エチレンオキサイド二元共重合体（ＥＣＯ）、エピクロルヒドリン−アリルグリシジルエーテル（ＡＧＥ）二元共重合体（ＧＣＯ）、エピクロルヒドリン−エチレンオキサイド−アリルグリシジルエーテル（ＡＧＥ）三元共重合体（ＧＥＣＯ）などのヒドリンゴムや、ニトリルゴム（ＮＢＲ、Ｈ−ＮＢＲ）、ウレタンゴム（Ｕ）などを例示することができる。これらは１種または２種以上混合されていても良い。極性基を有するポリマーは、固形（ミラブル）ゴムであっても良いし、液状ゴムであっても良い。
【００３５】
ヒドリンゴムのうち、エピクロルヒドリン−エチレンオキサイド二元共重合体（ＥＣＯ）は、エピクロルヒドリンの単独重合体（ＣＯ）よりも低抵抗体が得られやすい点で好ましい。また、エピクロルヒドリン−アリルグリシジルエーテル二元共重合体（ＧＣＯ）、エピクロルヒドリン−エチレンオキサイド−アリルグリシジルエーテル三元共重合体（ＧＥＣＯ）は、二重結合を有するため、耐ヘタリ性が良くなる点で好ましい。
【００３６】
導電性組成物中に含有される（メタ）アクリレートは、極性基を有するポリマー間を共架橋する。（メタ）アクリレートが極性基を有するポリマー間を共架橋することで、耐ヘタリ性が向上する。すなわち、ヘタリ性を悪くしていると考えられるポリマー鎖間の物理的な凝集を阻害し、かつ、架橋密度が上昇するため、得られる架橋体の耐ヘタリ性が向上すると推察される。
【００３７】
（メタ）アクリレートは、アルキレンオキサイド変性（メタ）アクリレートである。（メタ）アクリレートがアルキレンオキサイド変性されているため、これを用いた架橋体の低抵抗化を図ることができる。
【００３８】
アルキレンオキサイド変性としては、エチレンオキサイド変性、プロピレンオキサイド変性、テトラメチレンオキサイド変性、エチレンオキサイド−プロピレンオキサイド変性などを例示することができる。これらのうち、より低抵抗になるなどの観点から、より好ましくは、エチレンオキサイド変性、プロピレンオキサイド変性、エチレンオキサイド−プロピレンオキサイド変性である。
【００３９】
（メタ）アクリレートは、１分子中に含まれる（メタ）アクリロイル基の数が１〜３個の範囲内にあることが好ましい。すなわち、一官能、二官能、または、三官能であることが好ましい。１分子中に含まれる（メタ）アクリロイル基の数が４個以上であると、極性基を有するポリマーを共架橋する官能基の数が（メタ）アクリレート１分子中に多く含まれ、架橋体の硬度が高くなりやすい。
【００４０】
（メタ）アクリレートが極性基を有するポリマー間を共架橋すると、（メタ）アクリレートは極性基を有するポリマー間に配置される。これにより極性ポリマー同士の凝集（結晶化）を抑制して、架橋体の硬度上昇を抑制するものと推察される。
【００４１】
アルキレンオキサイド変性（メタ）アクリレートとしては、具体的には、例えば、プロピレングリコールジ（メタ）アクリレート、エチレングリコールジ（メタ）アクリレート、ポリプロピレングリコールジ（メタ）アクリレート、ポリエチレングリコールジ（メタ）アクリレート、ポリテトラメチレングリコールジ（メタ）アクリレート、メトキシポリエチレングリコールモノ（メタ）アクリレート、エチレンオキサイド−プロピレンオキサイド（ブロックタイプ）変性ビスフェノールＡジ（メタ）アクリレート、エトキシ化トリメチロールプロパンジ（メタ）アクリレート、フェノキシポリエチレングリコール（メタ）アクリレートなどを例示することができる。これらは１種または２種以上混合されていても良い。
【００４２】
（メタ）アクリレートの含有量の下限値は、極性基を有するポリマー１００質量部に対し、好ましくは、３質量部以上、より好ましくは、５質量部以上、さらに好ましくは、１０質量部以上であると良い。（メタ）アクリレートの含有量が３質量部未満では、低抵抗にする効果が小さくなりやすい。
【００４３】
一方、（メタ）アクリレートの含有量の上限値は、極性基を有するポリマー１００質量部に対し、好ましくは、８０質量部以下、より好ましくは、４０質量部以下であると良い。（メタ）アクリレートの含有量が８０質量部を超えると、（メタ）アクリレートがブリードしやすくなり、製品の外観が悪化しやすい。
【００４４】
導電性組成物に含有されるラジカル重合開始剤としては、過酸化物やアゾ化合物などが挙げられる。これらは１種または２種以上併用することができる。
【００４５】
過酸化物としては、例えば、ジクミルパーオキサイド（ＤＣＰ）、ベンゾイルパーオキサイド、ジクロロベンゾイルパーオキサイド、ジ−ｔｅｒｔ−ブチルパーオキサイド、ブチルパーアセテート、ｔｅｒｔ−ブチルパーベンゾエート、２，５−ジメチル−２，５−ジ（ｔｅｒｔ−ブチルパーオキシ）ヘキサン、１，１−ジ−（ｔｅｒｔ−ブチルパーオキシ）−３，３，５−トリメチルシクロヘキサン、２，５−ジメチル−２，５−ジ−（ベンゾイルパーオキシ）ヘキサン、２，５−ジメチル−２，５−ジ−（ベンゾイルパーオキシ）−３−ヘキセン、ジ−ｔｅｒｔ−ブチルパーオキシジイソプロピルベンゼン、ｔｅｒｔ−ブチルクミルパーオキサイド、２，５−ジメチル−２，５−ジ−（ｔｅｒｔ−ブチルパーオキシ）−３−ヘキセン、１，３−ビス（ｔｅｒｔ−ブチルパーオキシイソプロピル）ベンゼン、ｎ−ブチル−４，４−ビス（ｔｅｒｔ−ブチルパーオキシ）バレレート、ｐ−クロロベンゾイルパーオキシド、ｔｅｒｔ−ブチルパーオキシイソプロピルカーボネート、ジアセチルパーオキサイド、ラウロイルパーオキサイドなどを例示することができる。
【００４６】
アゾ化合物としては、例えば、１，１’−アゾビス（シクロヘキサン−１−カルボニトリル）、２，２’−アゾビス（２，４，４−トリメチルペンテン）、２，２’−アゾビス（２−メチルプロパン）、２−シアノ−２−プロピラゾホルムアミド、２，２’−アゾビス（２−ヒドロキシ−メチルプロピオネート）、２，２’−アゾビス（２−メチル−ブチロニトリル）、２，２’−アゾビスイソブチロニトリル、２，２’−アゾビス［２−（２−イミダゾリン−２−イル）プロパン］、ジメチル２，２’−アゾビス（２−メチルプロピオネート）などを例示することができる。
【００４７】
ラジカル重合開始剤の含有量の下限値は、極性基を有するポリマー１００質量部に対し、好ましくは、０．０１質量部以上、より好ましくは、０．１質量部以上、さらに好ましくは、１質量部以上であると良い。一方、ラジカル重合開始剤の含有量の上限値は、極性基を有するポリマー１００質量部に対し、好ましくは、５０質量部以下、より好ましくは、１０質量部以下であると良い。
【００４８】
本発明に係る導電性組成物は、好ましい添加成分として、イオン導電剤をさらに含有していると良い。イオン導電剤をさらに含有していると、導電性組成物の架橋体の電気抵抗の調整を図りやすくなる。また、抵抗ムラも比較的発生しにくくなる。イオン導電剤としては、特に限定されることなく、電子写真機器分野で使用され得るものであれば、何れのものでも使用することができる。
【００４９】
イオン導電剤としては、例えば、下記式（１）で表される４級アンモニウム塩、下記式（２）で表されるホウ酸塩、界面活性剤などが挙げられる。これらは１種または２種以上混合されていても良い。
【００５０】
下記式（１）において、Ｒ１、Ｒ２、Ｒ３、Ｒ４は、炭素数１〜１８のアルキル基またはアリール基であり、メチル基、エチル基、プロピル基、ブチル基、ヘキシル基、オクチル基、デシル基、フェニル基、キシリル基などを示し、Ｘｎ−はｎ価の陰イオンを示し、ｎは１〜６の整数を示す。ｎ価の陰イオンとしては、ハロゲンイオン、ＣｌＯ４−、ＢＦ４−、ＳＯ４２−、ＨＳＯ４−、Ｃ２Ｈ５ＳＯ４−などが挙げられる。
【００５１】
また、下記式（２）において、Ｒ１、Ｒ２、Ｒ３、Ｒ４は、炭素数１〜１８のアルキル基またはアリール基であり、メチル基、エチル基、プロピル基、ブチル基、ヘキシル基、オクチル基、デシル基、フェニル基、キシリル基などを示し、Ｍｎ＋はアルカリ金属イオンもしくはアルカリ土類金属イオンであり、リチウムイオン、ナトリウムイオン、カリウムイオン、カルシウムイオンなどを示し、ｎは１〜２の整数を示す。
【００５２】
【化１】
2009069783.tif 000003
【００５３】
【化２】
2009069783.tif 000004
【００５４】
イオン導電剤の含有量の下限値は、極性基を有するポリマー１００質量部に対し、好ましくは、０．０１質量部以上、より好ましくは、０．１質量部以上であると良い。一方、イオン導電剤の含有量の上限値は、極性基を有するポリマー１００質量部に対し、好ましくは、５０質量部以下、より好ましくは、１０質量部以下であると良い。
【００５５】
本発明に係る導電性組成物は、他にも、必要に応じて、滑剤、加硫促進剤、老化防止剤、光安定剤、粘度調整剤、加工助剤、難燃剤、可塑剤、発泡剤、充填剤、分散剤、消泡剤、顔料、離型剤などの各種添加剤を１種または２種以上含有していても良い。
【００５６】
また、導電性組成物中には、本発明の特性を害しない範囲において、極性基を有していないポリマーを含有していても良い。極性基を有していないポリマーとしては、例えば、エチレン−プロピレンゴム（ＥＰＤＭ）、スチレン−ブタジエンゴム（ＳＢＲ）、イソプレンゴム（ＩＲ）、天然ゴム（ＮＲ）、ブタジエンゴム（ＢＲ）、ポリノルボルネンゴム、シリコーンゴムなどを例示することができる。
【００５７】
本発明に係る導電性組成物は、共架橋させて、電子写真機器用導電性部材に用いられる。電子写真機器用導電性部材としては、例えば、電子写真機器に用いられる帯電ロール、現像ロール、転写ロール、トナー供給ロールなどのロール状の導電性部材（導電性ロール）や、電子写真機器に用いられる転写ベルトなどのベルト状の導電性部材（導電性ベルト）などが挙げられる。特に、帯電ロールに対する感光ドラム、現像ロールに対する現像ブレードのように一定の荷重で圧接された状態で使用される導電性ロールに好適に用いられる。本発明に係る導電性組成物は、導電性部材のベース層材料に用いると良い。
【００５８】
次に、本発明に係る電子写真機器用導電性架橋体について説明する。
【００５９】
本発明に係る電子写真機器用導電性架橋体（以下、導電性架橋体ということがある。）は、極性基を有するポリマー間が、アルキレンオキサイド変性（メタ）アクリレートで共架橋されてなる。極性基を有するポリマーおよび（メタ）アクリレートの種類は、上記するものであれば良い。
【００６０】
本発明に係る導電性架橋体は、極性基を有するポリマー間が、アルキレンオキサイド変性（メタ）アクリレートで共架橋されていれば良く、共架橋する方法は特に限定されるものではない。共架橋する方法としては、好ましくは、ラジカル反応を利用して行なう方法が良い。この場合には、導電性架橋体を形成する導電性組成物中に、ラジカル重合開始剤を含有させると良い。ラジカル重合開始剤の種類および含有量は、上記する種類および含有量であれば良い。
【００６１】
また、導電性架橋体を形成する導電性組成物中には、イオン導電剤を含有することが好ましい。イオン導電剤の種類および含有量は、上記する種類および含有量であれば良い。さらに、必要に応じて、上記する各種添加剤を１種または２種以上含有していても良い。
【００６２】
次に、本発明に係る電子写真機器用導電性部材について説明する。本発明に係る電子写真機器用導電性部材は、上記電子写真機器用導電性架橋体を用いて形成される。
【００６３】
電子写真機器用導電性部材としては、上述するように、電子写真機器に用いられる帯電ロール、現像ロール、転写ロール、トナー供給ロールなどのロール状の導電性部材（導電性ロール）や、電子写真機器に用いられる転写ベルトなどのベルト状の導電性部材（導電性ベルト）などが挙げられる。特に、帯電ロールに対する感光ドラム、現像ロールに対する現像ブレードのように一定の荷重で圧接された状態で使用される導電性ロールに好適である。
【００６４】
図１および図２に、本発明に係る電子写真機器用導電性部材としての導電性ロールの一例を示す。図１および図２は、本発明に係る導電性ロールの一例を示す周方向断面図である。
【００６５】
図１に示す導電性ロール１０は、軸体１２の外周に、ベース層１４と、表層１６とがこの順に積層された積層構造を有している。一方、図２に示す導電性ロール１０は、軸体１２の外周に、ベース層１４と、中間層１８と、表層１６とがこの順に積層された積層構造を有している。なお、導電性ロールの構成としては、図１および図２に示す構成に限定されるものではない。
【００６６】
軸体１２は、導電性を有するものであれば特に限定されない。具体的には、鉄、ステンレス、アルミニウムなどの金属製の中実体、中空体からなる芯金などを例示することができる。軸体１２の表面には、必要に応じて、接着剤、プライマーなどを塗布しても良い。接着剤、プライマーなどには、必要に応じて導電化を行なっても良い。
【００６７】
ベース層１４を形成する主材料には、極性基を有するポリマーを用いる。極性基を有するポリマーは、上記した極性基を有するポリマーを用いれば良い。主材料となる極性基を有するポリマー間を共架橋させるため、ベース層１４を形成する組成物は、アルキレンオキサイド変性（メタ）アクリレートを含有している。共架橋する方法は、特に限定されないが、ラジカル反応により共架橋する場合には、ベース層１４を形成する組成物中にラジカル重合開始剤を含有させると良い。ラジカル重合開始剤の種類および含有量は、上記する種類および含有量であれば良い。
【００６８】
ベース層１４を形成する組成物には、さらに、イオン導電剤を含有していても良い。イオン導電剤の種類および含有量は、上記する種類および含有量であれば良い。さらに、必要に応じて、上記する各種添加剤を１種または２種以上含有していても良い。
【００６９】
ベース層１４を形成する組成物としては、好ましくは、上述した導電性組成物を用いると良い。
【００７０】
ベース層１４は、軸体１２をロール成形用金型の中空部に同軸的に設置し、ベース層形成用の組成物を注入して、加熱・硬化させた後、脱型する（注入法）、軸体１２の表面にベース層形成用の組成物を押出成形する（押出法）などをすれば良い。ベース層１４を複数層形成する場合には、上記方法に準じた操作を繰返し行なえば良い。
【００７１】
ベース層１４の厚みは、特に限定されるものではないが、好ましくは、０．１〜１０ｍｍ、より好ましくは、１〜５ｍｍの範囲内にあると良い。また、ベース層１４の体積抵抗率は、好ましくは、１０２〜１０１０Ω・ｃｍ、より好ましくは、１０３〜１０９Ω・ｃｍ、さらに好ましくは、１０４〜１０８Ω・ｃｍの範囲内にあると良い。
【００７２】
中間層１８は、抵抗調整層として機能し得るものである。中間層１８を形成する主材料としては、ゴム弾性材料を好適に用いることができる。ゴム弾性材料としては、例えば、ヒドリンゴム（ＣＯ、ＥＣＯ、ＣＯのアリルグリシジルエーテル（ＡＧＥ）共重合体（ＧＣＯ）、ＥＣＯのアリルグリシジルエーテル（ＡＧＥ）共重合体（ＧＥＣＯ））、エチレン−プロピレンゴム（ＥＰＤＭ）、スチレン−ブタジエンゴム（ＳＢＲ）、ポリノルボルネンゴム、シリコーンゴム、ブタジエンゴム（ＢＲ）、イソプレンゴム（ＩＲ）、アクリルゴム（ＡＣＭ）、クロロプレンゴム（ＣＲ）、ウレタンゴム、ウレタン系エラストマー、フッ素ゴム、天然ゴム（ＮＲ）、アクリロニトリル−ブタジエンゴム（ＮＢＲ）、水素化アクリロニトリル−ブタジエンゴム（Ｈ−ＮＢＲ）、などを例示することができる。これらは１種または２種以上混合されていても良い。
【００７３】
上記ゴム弾性材料としては、電気抵抗制御性、耐ヘタリ性などの観点から、シリコーンゴム、アクリロニトリル−ブタジエンゴム（ＮＢＲ）、ヒドリンゴム（ＥＣＯ）、ウレタン系エラストマーなどが好ましい。
【００７４】
中間層１８には、導電性付与のため、カーボンブラック、グラファイト、ｃ−ＴｉＯ２、ｃ−ＺｎＯ、ｃ−ＳｎＯ２（ｃ−は、導電性を意味する。）、イオン導電剤（４級アンモニウム塩、ホウ酸塩、界面活性剤など）などの従来より公知の導電剤を適宜添加することができる。さらに、必要に応じて、発泡剤、架橋剤、架橋促進剤、軟化剤（オイル）等を適宜添加しても良い。
【００７５】
ベース層１４の外周に中間層１８を形成するには、ベース層１４を形成した軸体１２をロール成形用金型の中空部に同軸的に設置し、中間層形成用組成物を注入して、加熱・硬化させた後、脱型する（注入法）、ベース層１４の表面に中間層形成用の組成物を押出成形する（押出法）などをすれば良い。中間層１８を複数層形成する倍場合には、上記方法に準じた操作を繰返し行なえば良い。
【００７６】
中間層１８の厚みは、特に限定されるものではないが、好ましくは、０．００１〜２ｍｍ、より好ましくは、０．０１〜０．５ｍｍの範囲内にあると良い。また、中間層１８の体積抵抗率は、好ましくは、１０４〜１０１０Ω・ｃｍ、より好ましくは、１０５〜１０９Ω・ｃｍ、さらに好ましくは、１０６〜１０８Ω・ｃｍの範囲内にあると良い。
【００７７】
表層１６は、ロール表面の保護層として機能し得る。表層１６を形成する主材料としては、特に限定されるものではなく、例えば、ウレタン樹脂、ポリアミド、アクリル樹脂、アクリルシリコーン樹脂、ブチラール樹脂、アルキド樹脂、ポリエステル樹脂、フッ素ゴム、フッ素樹脂、シリコーン樹脂、アクリル変性シリコーン樹脂、シリコーン変性アクリル樹脂、フッ素変性アクリル樹脂、メラミン樹脂、ポリメチルメタクリレート（ＰＭＭＡ）などのメタアクリル樹脂、ポリカーボネート、エポキシ樹脂、フェノール樹脂、ポリブチレンテレフタレート、ポリアセタール、変性ポリフェニレンオキサイド（変性ポリフェニレンエーテル）、ポリフェニレンサルファイド、ポリエーテルエーテルケトン、ポリエーテルスルホン、ポリスルホン、ポリアミドイミド、ポリエーテルイミド、ポリイミド、ポリアリレート、ポリアリルエーテルニトリル、ニトリルゴム、ウレタンゴム、これらを架橋した樹脂などを例示することができる。これらは１種または２種以上混合されていても良い。とりわけ、耐摩耗性に優れるなどの観点から、架橋ウレタン樹脂、アクリル樹脂、アクリル変性シリコーン樹脂、フッ素変性アクリル樹脂、ウレタンゴム、ポリアミドなどを好適に用いることができる。
【００７８】
表層１６には、導電性付与のため、カーボンブラック、グラファイト、ｃ−ＴｉＯ２、ｃ−ＺｎＯ、ｃ−ＳｎＯ２（ｃ−は、導電性を意味する。）、イオン導電剤（４級アンモニウム塩、ホウ酸塩、界面活性剤など）などの従来より公知の導電剤を適宜添加することができる。
【００７９】
表層１６を形成する組成物は、他にも、必要に応じて、滑剤、加硫促進剤、老化防止剤、光安定剤、粘度調整剤、加工助剤、難燃剤、可塑剤、発泡剤、充填剤、分散剤、消泡剤、顔料、離型剤などの各種添加剤を１種または２種以上含有していても良い。
【００８０】
表層１６を形成する組成物は、取り扱い性が良好であるなどの観点から、粘度（２５℃）が１０００００ｍＰａ・ｓ以下であることが好ましい。より好ましくは、１００００ｍＰａ・ｓ以下であると良い。塗工性に優れるなどの観点から、さらに好ましくは、５０００ｍＰａ・ｓ以下であると良い。
【００８１】
表層１６を形成する組成物は、上記範囲内に粘度を調整するなどの観点から、メチルエチルケトン、トルエン、アセトン、酢酸エチル、酢酸ブチル、メチルイソブチルケトン（ＭＩＢＫ）、ＴＨＦ、ＤＭＦなどの有機溶剤や、メタノール、エタノールなどの水溶性溶剤などの溶剤を適宜含んでいても良い。また、無溶剤であっても良い。
【００８２】
表層１６を形成する組成物は、各種材料を所望の配合となるように秤量し、これらを攪拌機、サンドミルなどの混合手段により混合するなどして調製することができる。混合中や混合後に、脱泡処理などを行なっても良い。
【００８３】
ベース層１４の外周、または、中間層１８の外周に表層１６を形成するには、ベース層１４または中間層１８の表面に、表層１６を形成する組成物を塗工すると良い。塗工方法としては、ロールコーティング法や、ディッピング法、スプレーコート法などの各種コーティング法を適用することができる。塗工された表層１６には、必要に応じて、紫外線照射や熱処理を行なっても良い。
【００８４】
表層１６の厚みは、特に限定されるものではないが、電気抵抗を上昇させにくい、ロール硬度の上昇を抑制するなどの観点から、好ましくは、０．０１〜１００μｍ、より好ましくは、０．１〜２０μｍ、さらに好ましくは、０．３〜１０μｍの範囲内にあると良い。また、表層１６の体積抵抗率は、ロールの電気抵抗制御性などの観点から、好ましくは、１０４〜１０９Ω・ｃｍ、より好ましくは、１０５〜１０８Ω・ｃｍの範囲内にあると良い。
【００８５】
中間層１８または表層１６には、ロール表面に凹凸形状を付与して適度な表面粗さを形成するために、粗さ形成用粒子を含有していても良い。より好ましくは、耐摩耗性、長寿命化などの観点から、中間層１８に粗さ形成用粒子を含有させると良い。
【００８６】
粗さ形成用粒子は、表面粗さの均一化などの観点から、中間層１８または表層１６の厚み方向に実質的に積み重なっていない、つまり、粗さ形成用粒子がほぼ同一面上に存在していることが好ましい。
【００８７】
粗さ形成用粒子としては、例えば、ウレタン粒子、架橋ポリメタクリル酸メチル粒子、アクリル粒子、尿素樹脂粒子、アミド粒子などの樹脂粒子、ゴム粒子、シリカ粒子などを例示することができる。これらは１種または２種以上含まれていても良い。
【００８８】
粗さ形成用粒子の平均粒径は、特に限定されるものではなく、中間層１８や表層１６の厚みなどに応じて適宜選択することができる。好ましくは、１〜５０μｍ、より好ましくは、５〜３０μｍの範囲内である。
【実施例】
【００８９】
以下、実施例を用いて本発明を詳細に説明する。
【００９０】
＜導電性組成物の調製＞
表１または表２に示す配合割合（単位は質量部）となるように各種材料を秤量し、これらを攪拌機により撹拌、混合して、実施例、比較例に係る導電性組成物を調製した。
【００９１】
この際、使用した各種材料は、以下の通りである。
・ヒドリンゴム（ＧＥＣＯ）［日本ゼオン（株）製、「Ｇｅｃｈｒｏｎ  ３１００」］
・ウレタンゴム（Ｕ）［バイエル製、「ウレパン６４３Ｇ」］
・アクリロニトリル−ブタジエンゴム（ＮＢＲ）［ＪＳＲ製、「Ｎ５２０」］
・エチレンオキサイド（ＥＯ）変性メタアクリレート（１）（二官能、分子量Ｍｗ＝１９８）［新中村化学工業（株）製、１Ｇ］
・エチレンオキサイド（ＥＯ）変性アクリレート（１）（二官能、分子量Ｍｗ＝７４２）［新中村化学工業（株）製、Ａ−６００］
・プロピレンオキサイド（ＰＯ）変性アクリレート（二官能、分子量Ｍｗ＝５０８）［新中村化学工業（株）製、ＡＰＧ−４００］
・エチレンオキサイド（ＥＯ）−プロピレンオキサイド（ＰＯ）変性メタアクリレート（二官能、分子量Ｍｗ＝１１８０）［日本油脂（株）製、ブレンマー４３ＰＤＢＰＥ−８００Ｂ］
・ブチレンオキサイド（ＢＯ）変性メタアクリレート（二官能、分子量Ｍｗ＝４９０）［日本油脂（株）製、ブレンマーＰＤＴ８００］
・エチレンオキサイド（ＥＯ）変性アクリレート（２）（単官能、分子量Ｍｗ＝４８２）［日本油脂（株）製、ブレンマーＡＭＥ］
・エチレンオキサイド（ＥＯ）変性メタアクリレート（２）（三官能、分子量Ｍｗ＝７３４）［新中村化学工業（株）製、ＴＭＰＴ−９ＥＯ］
・アルキル変性アクリレート（二官能、分子量Ｍｗ＝２８２）［新中村化学工業（株）製、Ａ−ＤＯＤ］
・滑剤（ステアリン酸）
・加硫促進剤（亜鉛華）
・イオン導電剤（トリメチルオクタデシルアンモニウムパークロレート）
・老化防止剤［大内新興化学（株）製、「ノクラックＮＳ−６」］
・ラジカル重合開始剤［日本油脂（株）製、「パークミルＤ４０」］
【００９２】
＜材料評価＞
各導電性組成物の材料評価を、以下のようにして行なった。
【００９３】
（リング硬度）
１７０℃３０分プレス成型で、直径２８ｍｍ×高さ１２ｍｍの円筒形状にした測定試料を作製し、従来法に従いデュロメータ硬さ（タイプＡ）（ＪＩＳ−Ｋ−６２５３−１９９７）を測定した。
【００９４】
（圧縮永久ひずみ）
１７０℃３０分プレス成型で、直径２８ｍｍ×高さ１２ｍｍの円筒形状にした測定試料を作製し、ＪＩＳ−Ｋ−６２６２−２００６に記載の方法に従い、圧縮率２５％、試験温度７０℃、試験時間２２時間で測定した。
【００９５】
（体積抵抗率）
１７０℃３０分プレス成型で２ｍｍ厚のシートを作製し、シート外表面上に銀ペーストで１０ｍｍ四方の電極を描き（ガード電極付き）、一方、シートの反対側の面に対抗電極を設け、電極間をＪＩＳ  Ｋ  ６９１１に記載の方法に準じて１００Ｖ印加したときの体積抵抗率を測定した。
【００９６】
（ブリード性）
５０℃９５％ＲＨ環境下にサンプルを７日間放置し、シート表面のブリード性をマイクロスコープ観察にて目視で評価した。ブリード物が目視で確認されない場合を「○」、ブリード物が目視で確認される場合を「×」とした。
【００９７】
＜導電性ロールの作製＞
（ベース層の形成）
金型に芯金（直径６ｍｍ）をセットし、上記導電性組成物を注入し、１７０℃で３０分加熱した後、冷却、脱型して、芯金の外周に、厚み２ｍｍのベース層を形成した。
【００９８】
（表層の形成）
Ｎ−メトキシメチル化ナイロン１００質量部と、ｃ−ＳｎＯ２６０質量部と、クエン酸１質量部と、メタノール３００質量部とを混合して、表層形成用組成物を調製した。次いで、ベース層の表面に表層形成用組成物をロールコートし、１２０℃で５０分加熱して、ベース層の外周に、厚み１０μｍの表層を形成した。これにより、実施例、比較例に係る導電性ロールを作製した。
【００９９】
＜導電性ロールの特性評価＞
（ロール抵抗）
金属棒上に各導電性ロールを線接触させ、ロールの芯金の両端に各々５００ｇの荷重をかけた状態で金属棒を回転駆動し、３０ｒｐｍで各導電性ロールをつれ回り回転させ、１００Ｖ印加した状態での芯金と金属棒間の電気抵抗を測定し、ロール抵抗とした。
【０１００】
（ロールのブリード性試験）
作製した各導電性ロールを、直径３０ｍｍの金属棒に軸平行の状態で接触させ、ロールの芯金の両端に各々５００ｇの荷重をかけて（総荷重１ｋｇ）、金属棒に押し当て、５０℃×９５％ＲＨ環境下に１週間放置した。放置後、荷重を取り外して金属棒との接地面を目視にて観察した。このとき、接地面に各導電性ロールからのブリード成分が見られなかったものを「○」、ブリード成分が見られたものを「×」とした。
【０１０１】
（耐ヘタリ性）
作製した各導電性ロールを、直径３０ｍｍの金属棒に軸平行の状態で接触させ、片端５００ｇ荷重にて金属棒に押し付け、４０℃×９５％ＲＨ環境下に１週間放置した。その後、導電性ロールを取り出して、金属棒の圧接による導電性ロールの変形量（押し付け前に対する外径差）をレーザスキャンにより測定した。次いで、リコーＣＸ３０００機にセットして画像出し評価を行なった。得られた画像を目視で確認し、黒スジ状の圧接痕が発生しなかったものを「◎」、わずかに発生したものを「○」、はっきりと発生したものを「×」とした。
【０１０２】
（帯電ロールとしての画像評価）
作製した各導電性ロールをリコーＣＸ３０００機にセットして、文字チャートを１００００枚画像出しした。耐久後のハーフトーン画像にて画像ムラのないものを「◎」、画像ムラがわずかに見られるものを「○」、画像ムラが多いものを「×」とした。
【０１０３】
（現像ロールとしての画像評価）
作製した各導電性ロールをＣＡＮＯＮ  ＬＢＰ−２５１０機にセットして画像出しを行なった。ベタ画像にて、濃度が濃く、画像ムラのないものを「◎」、濃度は薄いが、画像ムラのないものを「○」、濃度が薄く、画像ムラが多いものを「×」とした。
【０１０４】
表１および表２に、各導電性ロールのベース層形成用組成物の配合組成と、評価結果をまとめたものを示す。
【０１０５】
【表１】
2009069783.tif 000005
【０１０６】
【表２】
2009069783.tif 000006
【０１０７】
比較例１〜３では、ベース層形成用組成物中に、アルキレンオキサイド変性（メタ）アクリレートを含有していない。そのため、組成物を架橋させた材料の硬度が高くなっている。また、材料の硬度が高くなっているため、ロール抵抗も高くなっている。その結果、これをベース層材料として用いた帯電ロールとしての耐久評価では、画像ムラが発生している。比較例２、３では、さらに、現像ロールとしての画像評価においても、画像ムラが多く発生している。
【０１０８】
比較例４では、ベース層形成用組成物中に含まれている（メタ）アクリレートがアルキレンオキサイド変性（メタ）アクリレートではなく、アルキル変性（メタ）アクリレートになっている。そのため、組成物を架橋させた材料の硬度は低く抑えられているものの、ロール抵抗が高くなっている。その結果、これをベース層材料として用いた帯電ロールとしての耐久評価では、画像ムラが発生している。
【０１０９】
これらに対し実施例では、ベース層形成用組成物中に、アルキレンオキサイド変性（メタ）アクリレートを含有している。そのため、組成物を架橋させた材料の硬度および抵抗のいずれも低く抑えられている。また、この組成物を用いて形成した導電性ロールにおいて、金属棒の圧接による変形量が小さく、画像出しで良好な画像が得られており、耐ヘタリ性にも優れている。そして、帯電ロールとしての画像評価、現像ロールとしての画像評価では、いずれも良好であることが確認できた。
【０１１０】
したがって、実施例に係る導電性組成物を用いれば、良好な耐ヘタリ性を備えつつ、低硬度で低抵抗の電子写真機器用導電性部材を形成することができる。
【０１１１】
以上、本発明の実施形態について詳細に説明したが、本発明は上記実施例に何ら限定されるものではなく、本発明の要旨を逸脱しない範囲で種々の改変が可能である。
【図面の簡単な説明】
【０１１２】
【図１】一実施形態に係る電子写真機器用導電性ロールを表す周方向断面図である。
【図２】一実施形態に係る電子写真機器用導電性ロールを表す周方向断面図である。
【符号の説明】
【０１１３】
１０  電子写真機器用導電性ロール
１２  軸体
１４  ベース層
１６  表層
１８  中間層
【図１】
2009069783.tif 000007
【図２】
2009069783.tif 000008